СПОСОБ ПОЛУЧЕНИЯ ПОЛИЭФИРПОЛИОЛОВ С ФУНКЦИОНАЛЬНОСТЬЮ ОТ 1,95 ДО 3,25 И ГИДРОКСИЛЬНЫМ ЧИСЛОМ ОТ 90 ДО 33 мг КОН/г И ИХ ПРИМЕНЕНИЕ

1. Способ получения сложных полиэфирполиолов с функциональностью от 1,95 до 3,25 и гидроксильным числом от 90 до 33 мг КОН/г, при котором:
a) органические поликарбоновые кислоты, содержащие от 4 до 12 атомов углерода и от 2 до 4 карбоксильных групп, их производные или их смеси, подвергают взаимодействию с
b) органическими полиолами с функциональностью от 2 до 4 и среднечисловой молекулярной массой от 62 до 400 г/моль при температуре от 150 до 250°С под вакуумом с получением полиэфирполиолов Z, содержащих концевые гидроксильные группы, с гидроксильным числом от 100 до 40 мг КОН/г и функциональностью от 1,95 до 3,25, а затем
c) при начальной температуре ниже 220°С прибавляют циклические сложноэфирные мономеры в массовом отношении полиэфирполиола Z к циклическому сложноэфирному мономеру от 10:1 до 1:1, причем максимум через 60 мин температура составляет меньше или равна 175°С,
причем гидроксильное число полиэфирполиола Z снижается, по меньшей мере, на 5 мг КОН/г, а мольное отношение циклического сложноэфирного эластомера к гидроксильным группам полиэфирполиола Z составляет от 0,75:1 до 10:1.
2. Применение полученных способом по п.1 полиэфирполиолов для получения изоцианат-форполимеров или полиуретанов, имеющих плотность, например, от 4 до 1,3 г/мл, и получаемых, например, способом литья.
3. Применение по п.1, при котором используют диизоцианаты из группы, состоящей из дифенилметандиизоцианата, толуилендиизоцианата, нафтилендиизоцианата, гексаметилендиизоцианата, циклогексилендиизоцианата, 1-изоцианато-3-изоцианатометил-3,3,5-триме-тилциклогексана (изофорондиизоцианата; IPDI), 3,3'-диметил-4,4'-бифенилдиизоцианата (TODI), метатетраметилксилолдиизоцианата (TMXDI), фенилендиизоцианата, тетраметилфенилендиизоцианата и 4,4'-дициклогексилметандиизоцианата.